【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
ポリ（トリメチレンテレフタレート）ポリマー組成物と、混合物の重量を基準にして、０.００５〜約１重量％の核形成剤と、約１〜１５重量%のエチレンコポリマーとの混合物を含む強靭化組成物であって、
ポリ（トリメチレンテレフタレート）ポリマー組成物と核形成剤とから本質的になる組成物の溶融粘度の６０〜９０％を有し、
ポリ（トリメチレンテレフタレート）ポリマー組成物が、トリメチレンテレフタレートホモポリマー、少なくとも約７０モル％のトリメチレンテレフタレートの共重合モノマー単位を含むトリメチレンテレフタレートコポリマー、少なくとも約７５重量％のトリメチレンテレフタレートホモポリマーを含むブレンド、または少なくとも約７５重量％のトリメチレンテレフタレートコポリマーを含むブレンドであり、
核形成剤がカルボン酸の一ナトリウム塩であり、
核形成剤がカルボン酸のナトリウム塩であり、
エチレンコポリマーが、３〜５重量％で組成物中に存在し、そしてエチレンと、少なくとも１種の式ＣＨ2＝Ｃ（Ｒ1）ＣＯ2Ｒ2（式中、Ｒ1は、水素または１〜６個の炭素原子を有するアルキル基であり、そしてＲ2は、１〜８個の炭素原子を有するアルキル基である）を有するエステルコモノマーとの重合生成物である
強靭化組成物。
【請求項２】
核形成剤が、テレフタル酸一ナトリウム、ナフタレンジカルボン酸一ナトリウム、イソフタル酸一ナトリウム、ステアリン酸ナトリウム、ベヘン酸ナトリウム、エルカ酸ナトリウム、パルミチン酸ナトリウム、モンタン酸ナトリウムまたはそれらの２種以上の組み合わせであり、Ｒ1が水素またはメチレン基であり、Ｒ2が１〜４個の炭素原子を有するアルキル基であり、
エチレンコポリマーが、約３０〜約４０重量%のメチルアクリレートから誘導される繰り返し単位を含む請求項１に記載の強靭化組成物。
【請求項３】
請求項１または２で特徴づけられた強靭化組成物を含む造形品であって、場合により、フィルムまたはシートである造形品。
【請求項４】
ポリ（トリメチレンテレフタレート）ポリマーと核形成剤とを組み合わせて第１のブレンドを製造することと、第２のブレンドの溶融粘度が、第１のブレンドの溶融粘度よりも少なくとも１０％低下し、第２のブレンドの数平均分子量が、第１のブレンドの数平均分子量の少なくとも７５％であるような条件下で、第１のブレンドをエチレンコポリマーと接触させ、第２のブレンドを製造することを含む方法であって、
核形成剤およびエチレンコポリマーがそれぞれ請求項１または２で特徴づけられるとおりであり、そして
組み合わせることと接触させることがそれぞれ独立して溶融混合、場合により押出成形配合である方法。
【請求項５】
第２のブレンドの数平均分子量が第１のブレンドの数平均分子量の少なくとも９０％であり、第２のブレンドが、ポリ（トリメチレンテレフタレート）ポリマー、核形成剤およびエチレンコポリマーから本質的になり、第２のブレンドは、第１のブレンドより少なくとも５０％のノッチ付きアイゾッド試験によって決定される衝撃強度を有し、第２のブレンドが、１μｍ以下の直径を有するエチレン／アルキル（メタ）アクリレートコポリマーの粒子を含み、そしてポリ（トリメチレンテレフタレート）ポリマー中の分散相として第２のブレンド中に存在するような条件下で実行される請求項４に記載の方法。
【手続補正２】
【補正対象書類名】明細書
【補正対象項目名】００７７
【補正方法】変更
【補正の内容】
【００７７】
上記で本発明の好ましい実施形態のいくつかが記載され、具体的に例示されたが、本発明がそのような実施形態に限定されるようには意図されない。以下の特許請求の範囲で明白であるように、本発明の範囲および趣旨から逸脱することなく、様々な修正がなされてもよい。
次に、本発明の態様を示す。
1.  ポリ（トリメチレンテレフタレート）ポリマー組成物と、混合物の重量を基準にして、０．００５〜約１重量％の核形成剤と、約１〜１５の重量％のエチレンコポリマーとの混合物を含む組成物であって、
ポリ（トリメチレンテレフタレート）ポリマー組成物と、０．００５〜約１重量％の核形成剤とから本質的になる組成物と比較してＡＳＴＭ手順Ｄ２５６またはＩＳＯ  １８０によって行われるノッチ付きアイゾッド試験で少なくとも５０％の増加があり、
ポリ（トリメチレンテレフタレート）ポリマー組成物が、核形成剤およびエチレンコポリマーとの接触の前に約０．５〜約１．４ｄｌ／ｇの固有粘度を有し、
核形成剤が、カルボン酸のナトリウム塩であり、
エチレンコポリマーが、３〜５重量％で組成物中に存在し、そしてエチレンと、少なくとも１種の式ＣＨ2＝Ｃ（Ｒ1）ＣＯ2Ｒ2（式中、Ｒ1は、水素または１〜６個の炭素原子を有するアルキル基であり、そしてＲ2は、１〜８個の炭素原子を有するアルキル基である）を有するエステルコモノマーとの重合生成物である
組成物。
2.  ポリ（トリメチレンテレフタレート）ポリマー組成物が、トリメチレンテレフタレートホモポリマー、少なくとも約７０モル％のトリメチレンテレフタレートの共重合モノマー単位を含むトリメチレンテレフタレートコポリマー、少なくとも約７５重量％のトリメチレンテレフタレートホモポリマーを含むブレンド、または少なくとも約７５重量％のトリメチレンテレフタレートコポリマーを含むブレンドであり、核形成剤がカルボン酸の一ナトリウム塩である上記１に記載の組成物。
3.  ポリ（トリメチレンテレフタレート）ポリマー組成物が、核形成剤およびエチレンコポリマーとの混合の前に約０．５〜約１．４ｄｌ／ｇの固有粘度を有する上記１または２に記載の組成物。
4.  核形成剤が、テレフタル酸一ナトリウム、ナフタレンジカルボン酸一ナトリウム、イソフタル酸一ナトリウム、ステアリン酸ナトリウム、ベヘン酸ナトリウム、エルカ酸ナトリウム、パルミチン酸ナトリウム、モンタン酸ナトリウムまたはそれらの２種以上の組み合わせであり、Ｒ1が水素またはメチレン基であり、Ｒ2が１〜４個の炭素原子を有するアルキル基である上記１、２または３に記載の組成物。
5.  Ｒ1が水素であり、エチレンコポリマーが、約２０〜約４０重量％のメチルアクリレートから誘導される繰り返し単位を含む上記１、２、３または４に記載の組成物。
6.  エチレンコポリマーが約３０〜約４０重量％のメチルアクリレートから誘導される繰り返し単位を含む上記１、２、３または４に記載の組成物。
7.  上記１、２、３、４、５または６で特徴づけられた組成物を含む造形品。
8.  フィルムまたはシートである上記７の造形品。
9.  ポリ（トリメチレンテレフタレート）ポリマーと核形成剤とを組み合わせて第１のブレンドを製造することと、第２のブレンドの溶融粘度が、第１のブレンドの溶融粘度よりも少なくとも１０％低下し、第２のブレンドの数平均分子量が、第１のブレンドの数平均分子量の少なくとも７５％であるような条件下で、第１のブレンドをエチレンコポリマーと接触させ、第２のブレンドを製造することを含む方法であって、
核形成剤およびエチレンコポリマーがそれぞれ上記１、２、３、４、５または６で特徴づけられるとおりであり、そして
組み合わせることと接触させることがそれぞれ独立して溶融混合、場合により押出成形配合である方法。
10.  第２のブレンドの数平均分子量が第１のブレンドの数平均分子量の少なくとも９０％であり、第２のブレンドが、ポリ（トリメチレンテレフタレート）ポリマー、核形成剤およびエチレンコポリマーから本質的になり、第２のブレンドは、第１のブレンドより少なくとも５０％のノッチ付きアイゾッド試験によって決定される衝撃強度を有し、第２のブレンドが、１μｍ以下の直径を有するエチレン／アルキル（メタ）アクリレートコポリマーの粒子を含み、そしてポリ（トリメチレンテレフタレート）ポリマー中の分散相として第２のブレンド中に存在するような条件下で実行される上記９に記載の方法。